【手続補正書】
【提出日】平成29年3月13日(2017.3.13)
【手続補正１】
【補正対象書類名】明細書
【補正対象項目名】０１５７
【補正方法】変更
【補正の内容】
【０１５７】
【表４】
2016520668.tif 000001
【手続補正２】
【補正対象書類名】明細書
【補正対象項目名】０１５９
【補正方法】変更
【補正の内容】
【０１５９】
例３は、中程度に加水分解されたＰＶＯＨホモポリマー（５及び６）、５ｃＰｓ未満の粘性を有する完全加水分解ＰＶＯＨホモポリマー（９）、５ｃＰｓを超える粘性を有する完全加水分解ＰＶＯＨホモポリマー（１０）、及び５ｍｏｌ％未満の量のアクリル酸メチルを含む修飾ＰＶＯＨ樹脂（７及び８）の漂白剤適合性を示す。例３は、中程度に加水分解されたＰＶＯＨホモポリマー（６）が、不適切な溶解性を示し、洗濯機応用に必要とされるであろう５５分以内での完全溶解を示さなかったことを示す。中程度に加水分解されたＰＶＯＨホモポリマー（５）を含有する配合５で成型されたフィルムも、不適切な溶解性を示し、洗濯機応用に必要とされるであろう５５分以内での完全溶解を示さないだろう。例３は、ＭＳＴＭ２０５の溶解性データに基づいて予想される通り、５ｃＰｓ未満の粘性を有する完全加水分解ＰＶＯＨホモポリマー（９）が、４０℃の温度に加熱した水中では、直ちに可溶性であり過ぎ、分解して、パウチの内容物を放出することを更に示す。同様に、ＭＳＴＭ２０５を使用した溶解性試験から予想される通り、５ｃＰｓを超える粘性を有する完全加水分解ＰＶＯＨホモポリマー（１０）は、不適切な溶解性を示し、４０℃の温度に加熱した水中にパウチ内容物を放出さえしない。最後に、例３は、５ｍｏｌ％未満の量のアクリル酸メチルを含む修飾ＰＶＯＨ樹脂を含むフィルムは、適切な溶解性を示さず、５５分以内に完全に溶解しない（７及び８）ことを更に示す。更に、フィルム配合７で作製されたパウチも、４０℃の温度に加熱した水中にパウチ内容物を放出さえしなかった。
【手続補正３】
【補正対象書類名】明細書
【補正対象項目名】０１７４
【補正方法】変更
【補正の内容】
【０１７４】
本明細書で引用された特許、刊行物、及び参考文献は全て、参照により完全に本明細書に組み込まれる。本開示と、組み込まれた特許、刊行物、及び参考文献との間に矛盾が生じた場合、本開示が優先されるものとする。
本発明のまた別の態様は、以下のとおりであってもよい。
〔１〕第１の組成物を含有する第１の密封区画を含み、前記第１の密封区画が水溶性フィルムの壁を含み、前記水溶性フィルムがポリビニルアルコール（ＰＶＯＨ）及びアクリル樹脂を含み、前記第１の組成物がアルカリ剤を含む水溶性パケット。
〔２〕前記ポリビニルアルコール及びアクリル樹脂が、ポリビニルアルコール及びアクリル酸メチルのコポリマーである、前記〔１〕に記載の水溶性パケット。
〔３〕前記アクリル酸メチルが、前記コポリマーの約２ｍｏｌ％〜約１０ｍｏｌ％を占める、前記〔２〕に記載の水溶性パケット。
〔４〕前記アクリル酸メチルが、前記コポリマーの約５ｍｏｌ％を占める、前記〔２〕に記載の水溶性パケット。
〔５〕前記コポリマーが、好適な粘性を有し、前記水溶性フィルムが、選択された温度の水に前記フィルムが完全に溶解する前に、前記選択された温度を有する水における前記フィルムの溶解性の所望の遅延を提供するのに好適な厚さを有する、前記〔２〕〜〔４〕のいずれか一項に記載の水溶性パケット。
〔６〕前記水溶性フィルムが、漂白剤適合法Ａで決定した場合、約４０℃の温度に加熱された水に浸漬されると少なくとも３分間は完全性を保持し、その後５５分以内に完全に溶解する、前記〔１〕〜〔５〕のいずれか一項に記載の水溶性パケット。
〔７〕前記水溶性フィルムの厚さが、約３ミル〜約６ミル（約０．０７６ｍｍ〜約０．１５ｍｍ）の範囲である、前記〔１〕〜〔６〕のいずれか一項に記載の水溶性パケット。
〔８〕前記ＰＶＯＨコポリマー粘度が、約８ｃＰｓ〜約４０ｃＰｓの範囲である、前記〔１〕〜〔７〕のいずれか一項に記載の水溶性パケット。
〔９〕前記ＰＶＯＨ及びアクリル酸メチル樹脂が、前記フィルムの総重量に基づき、前記フィルムの約３５〜約９０重量％を占める、前記〔１〕〜〔８〕のいずれか一項に記載の水溶性パケット。
〔１０〕ＰＶＯＨコポリマー樹脂１００部当たり約１０〜約５０ｐｈｒの可塑剤を更に含む、前記〔１〕〜〔９〕のいずれか一項に記載の水溶性パケット。
〔１１〕前記可塑剤が、ソルビトール、グリセロール、ジグリセロール、プロピレングリコール、エチレングリコール、ジエチレングリコール、トリエチレングリコール、テトラエチレングリコール、ＭＷ４００までのポリエチレングリコール、２メチル１，３プロパンジオール、乳酸、モノアセチン、トリアセチン、クエン酸トリエチル、１，３−ブタンジオール、トリメチロールプロパン（ＴＭＰ）、ポリエーテルトリオール、及びそれらの組み合わせからなる群から選択される物質を含む、前記〔１０〕に記載の水溶性パケット。
〔１２〕ＰＶＯＨコポリマー樹脂１００部当たり約２ｐｈｒ未満の界面活性剤を更に含む、前記〔１〕〜〔１１〕のいずれか一項に記載の水溶性パケット。
〔１３〕前記界面活性剤が、ジアルキルスルホスクシナート、グリセロール及びプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、アルキルポリエチレングリコールエーテル、レシチン、グリセロール及びプロピレングリコールのアセチル化脂肪酸エステル、ラウリル硫酸ナトリウム、脂肪酸のアセチル化エステル、ミリスチルジメチルアミンオキシド、トリメチルタロウアルキルアンモニウムクロリド、四級アンモニウム化合物、それらの塩、及び上述のもののいずれかの組み合わせからなる群から選択される物質を含む、前記〔１２〕に記載の水溶性パケット。
〔１４〕第２の組成物を含有する第２の密封区画を更に含み、前記第１の密封区画及び前記第２の密封区画が、随意に隔壁に結合されている、前記〔１〕〜〔１３〕のいずれか一項に記載の水溶性パケット。
〔１５〕前記第１の組成物及び前記第２の組成物が、液体、液体；液体、粉末；及び粉末、粉末からなる群から選択される組成の組み合わせである、前記〔１４〕に記載の水溶性パケット。
〔１６〕前記アルカリ剤が、無機漂白剤を含む、前記〔１〕〜〔１５〕のいずれか一項に記載の水溶性パケット。
〔１７〕前記無機漂白剤が、炭酸ナトリウム、過炭酸ナトリウム、又はそれらの組み合せを含む、前記〔１６〕に記載の水溶性パケット。
〔１８〕前記アルカリ剤が、ポリエチレングリコールを含むコーティング物質でコーティングされている、前記〔１〕〜〔１７〕のいずれか一項に記載の水溶性パケット。
〔１９〕前記コーティングが、約２０ミル〜約１５０ミル（約０．５ｍｍ〜約３．８ｍｍ）の範囲の厚さを有する、前記〔１８〕に記載の水溶性パケット。
〔２０〕前記第１の密封区画が、漂白剤適合法Ａで測定した場合、約４０℃の温度に加熱された水に浸漬させると少なくとも８分間は完全性を保持する、前記〔１８〕又は〔１９〕に記載の水溶性パケット。
〔２１〕前記アルカリ剤が、第２のパケットに封入されており、前記第２のパケットが、硬質結晶性糖衣でコーティングされている、前記〔１〕〜〔１７〕のいずれか一項に記載の水溶性パケット。
〔２２〕前記硬質結晶性糖衣が、グラニュー糖及びコーンシロップの混合物を含む、前記〔２１〕に記載の水溶性パケット。
〔２３〕前記硬質結晶性糖衣が、約５：１〜約１：５の範囲の重量比のグラニュー糖及びコーンシロップを含む、前記〔２１〕又は〔２２〕に記載の水溶性パケット。
〔２４〕選択された温度の温水において、その中のアルカリ成分を遅延溶解及び遅延放出するためのパケットを作製する方法であって、
アルカリ性組成物を含有する密封区画を含み、前記密封区画が、ポリビニルアルコール（ＰＶＯＨ）及びアクリル酸メチルのコポリマーを含む水溶性フィルムで作製されているパケットを準備するステップ、
前記選択された温度の温水に前記フィルムが完全に溶解する前に、前記選択された温度の温水において前記フィルムの溶解の所望の遅延を提供するように、前記コポリマー中のアクリル酸メチルのｍｏｌ％、前記コポリマーの粘性、及び前記フィルムの厚さを選択するステップを含む方法。
〔２５〕炭酸ナトリウム及び過炭酸ナトリウムの混合物を含むアルカリ剤を含む第１の組成物を含有する第１の密封区画を含み、前記第１の密封区画が、約５ｍｏｌ％のアクリル酸メチルを含み、約３ミル〜約６ミル（約０．０７６ｍｍ〜約０．１５ｍｍ）の厚さを有するポリビニルアルコール（ＰＶＯＨ）及びアクリル酸メチル樹脂を含む水溶性フィルムを含み、前記パケットが、第２の組成物を含有する第２の密封区画を更に含み、前記第１の密封区画及び前記第２の密封区画が、随意に隔壁に結合されており、前記第２の組成物が洗濯用添加剤を含み、前記第１の密封区画が、漂白剤適合法Ａにより測定した場合、約４０℃に加熱した水に浸漬された少なくとも３分後に前記第１の組成物を放出し、前記第１の密封成分の前記水溶性フィルムが、５５分以内に完全に溶解する、水溶性パケット。
【手続補正４】
【補正対象書類名】特許請求の範囲
【補正対象項目名】全文
【補正方法】変更
【補正の内容】
【特許請求の範囲】
【請求項１】
第１の組成物を含有する第１の密封区画を含み、前記第１の密封区画が水溶性フィルムの壁を含み、前記水溶性フィルムがポリビニルアルコール及びアクリル酸メチルのコポリマーを含み、前記第１の組成物がアルカリ剤を含む水溶性パケット。
【請求項２】
前記アクリル酸メチルが、前記コポリマーの約２ｍｏｌ％〜約１０ｍｏｌ％を占める、請求項１に記載の水溶性パケット。
【請求項３】
前記アクリル酸メチルが、前記コポリマーの約５ｍｏｌ％を占める、請求項１に記載の水溶性パケット。
【請求項４】
前記水溶性フィルムが、漂白剤適合法Ａで決定した場合、約４０℃の温度に加熱された水に浸漬されると少なくとも３分間は完全性を保持し、その後５５分以内に完全に溶解する、請求項１〜３のいずれか一項に記載の水溶性パケット。
【請求項５】
前記水溶性フィルムの厚さが、約３ミル〜約６ミル（約０．０７６ｍｍ〜約０．１５ｍｍ）の範囲である、請求項１〜４のいずれか一項に記載の水溶性パケット。
【請求項６】
前記ＰＶＯＨコポリマー粘度が、約８ｃＰｓ〜約４０ｃＰｓの範囲である、請求項１〜５のいずれか一項に記載の水溶性パケット。
【請求項７】
前記ポリビニルアルコール及びアクリル酸メチルのコポリマーが、前記フィルムの総重量に基づき、前記フィルムの約３５〜約９０重量％を占める、請求項１〜６のいずれか一項に記載の水溶性パケット。
【請求項８】
約１０〜約５０ｐｈｒの可塑剤を更に含む、請求項１〜７のいずれか一項に記載の水溶性パケット。
【請求項９】
前記可塑剤が、ソルビトール、グリセロール、ジグリセロール、プロピレングリコール、エチレングリコール、ジエチレングリコール、トリエチレングリコール、テトラエチレングリコール、ＭＷ４００までのポリエチレングリコール、２メチル１，３プロパンジオール、乳酸、モノアセチン、トリアセチン、クエン酸トリエチル、１，３−ブタンジオール、トリメチロールプロパン（ＴＭＰ）、ポリエーテルトリオール、及びそれらの組み合わせからなる群から選択される物質を含む、請求項８に記載の水溶性パケット。
【請求項１０】
約２ｐｈｒ未満の界面活性剤を更に含む、請求項１〜９のいずれか一項に記載の水溶性パケット。
【請求項１１】
前記界面活性剤が、ジアルキルスルホスクシナート、グリセロール及びプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、アルキルポリエチレングリコールエーテル、レシチン、グリセロール及びプロピレングリコールのアセチル化脂肪酸エステル、ラウリル硫酸ナトリウム、脂肪酸のアセチル化エステル、ミリスチルジメチルアミンオキシド、トリメチルタロウアルキルアンモニウムクロリド、四級アンモニウム化合物、それらの塩、及び上述のもののいずれかの組み合わせからなる群から選択される物質を含む、請求項１０に記載の水溶性パケット。
【請求項１２】
第２の組成物を含有する第２の密封区画を更に含み、前記第１の密封区画及び前記第２の密封区画が、隔壁に結合されていてもよい、請求項１〜１１のいずれか一項に記載の水溶性パケット。
【請求項１３】
前記第１の組成物及び前記第２の組成物が、液体、液体；液体、粉末；及び粉末、粉末からなる群から選択される組成の組み合わせである、請求項１２に記載の水溶性パケット。
【請求項１４】
前記アルカリ剤が、無機漂白剤を含む、請求項１〜１３のいずれか一項に記載の水溶性パケット。
【請求項１５】
前記アルカリ剤が、炭酸ナトリウム、過炭酸ナトリウム、又はそれらの組み合せを含む、請求項１４に記載の水溶性パケット。
【請求項１６】
前記アルカリ剤が、ポリエチレングリコールを含むコーティング物質でコーティングされている、請求項１〜１５のいずれか一項に記載の水溶性パケット。
【請求項１７】
前記コーティングが、約２０ミル〜約１５０ミル（約０．５ｍｍ〜約３．８ｍｍ）の範囲の厚さを有する、請求項１６に記載の水溶性パケット。
【請求項１８】
前記第１の密封区画が、漂白剤適合法Ａで測定した場合、約４０℃の温度に加熱された水に浸漬させると少なくとも８分間は完全性を保持する、請求項１６又は１７に記載の水溶性パケット。
【請求項１９】
前記アルカリ剤が、第２のパケットに封入されており、前記第２のパケットが、硬質結晶性糖衣でコーティングされている、請求項１〜１５のいずれか一項に記載の水溶性パケット。
【請求項２０】
前記硬質結晶性糖衣が、グラニュー糖及びコーンシロップの混合物を含む、請求項１９に記載の水溶性パケット。
【請求項２１】
前記硬質結晶性糖衣が、約５：１〜約１：５の範囲の重量比のグラニュー糖及びコーンシロップを含む、請求項１９又は２０に記載の水溶性パケット。
【請求項２２】
選択された温度の温水において、その中のアルカリ成分を遅延溶解及び遅延放出するためのパケットを作製する方法であって、
アルカリ性組成物を含有する密封区画を含み、前記密封区画が、ポリビニルアルコール（ＰＶＯＨ）及びアクリル酸メチルのコポリマーを含む水溶性フィルムで作製されているパケットを準備するステップ、
前記選択された温度の温水に前記フィルムが完全に溶解する前に、前記選択された温度の温水において前記フィルムの溶解の遅延を制御するように、前記コポリマー中のアクリル酸メチルのｍｏｌ％、前記コポリマーの粘性、及び前記フィルムの厚さを選択するステップを含む方法。
【請求項２３】
炭酸ナトリウム及び過炭酸ナトリウムの混合物を含むアルカリ剤を含む第１の組成物を含有する第１の密封区画を含み、前記第１の密封区画が、約５ｍｏｌ％のアクリル酸メチルを含み、約３ミル〜約６ミル（約０．０７６ｍｍ〜約０．１５ｍｍ）の厚さを有するポリビニルアルコール（ＰＶＯＨ）及びアクリル酸メチルコポリマー樹脂を含む水溶性フィルムを含み、前記パケットが、第２の組成物を含有する第２の密封区画を更に含み、前記第１の密封区画及び前記第２の密封区画が、隔壁に結合されていてもよく、前記第２の組成物が洗濯用添加剤を含み、前記第１の密封区画が、漂白剤適合法Ａにより測定した場合、約４０℃に加熱した水に浸漬された少なくとも３分後に前記第１の組成物を放出し、前記第１の密封成分の前記水溶性フィルムが、５５分以内に完全に溶解する、請求項１に記載の水溶性パケット。